(57)【要約】【課題】  絵具の乾燥速度を一層遅くすることができ、伸びと印刷性が良好で、版画に適した水性絵具組成物を提供する。【解決手段】  着色顔料、糊剤、界面活性剤、湿潤剤及び水を含有する水性絵具組成物であって、    前記組成物全量に対して、    前記着色顔料が６０％以下、    前記糊剤が０．１〜５０重量％、    前記界面活性剤が０．０１〜１０重量％、    前記湿潤剤として重量平均分子量２００万〜６００万のポリアクリル酸ソーダ又はその誘導体が０．１〜３０重量％、    前記水が残部、含まれている水性絵具組成物。【選択図】  なし【特許請求の範囲】
【請求項１】
重量平均分子量２００万〜６００万のポリアクリル酸ソーダ又はその誘導体を含有する水性絵具組成物。
【請求項２】
前記ポリアクリル酸ソーダ又はその誘導体が、水溶性のポリアクリル酸ソーダ又はその誘導体である請求項１記載の水性絵具組成物。
【請求項３】
前記ポリアクリル酸ソーダ又はその誘導体が、架橋型のポリアクリル酸ソーダ又はその誘導体である請求項１記載の水性絵具組成物。
【請求項４】
前記ポリアクリル酸ソーダが、水性絵具組成物全量に対して０．１〜３０重量％含有する請求項１乃至３のいずれかの項に記載の水性絵具組成物。
【請求項５】
着色顔料、糊剤、界面活性剤、湿潤剤及び水を含有する水性絵具組成物であって、
前記組成物全量に対して、
前記着色顔料が６０％以下、
前記糊剤が０．１〜５０重量％、
前記界面活性剤が０．０１〜１０重量％、
前記湿潤剤として重量平均分子量２００万〜６００万のポリアクリル酸ソーダ又はその誘導体が０．１〜３０重量％、
前記水が残部、
含まれている水性絵具組成物。
【請求項６】
前記請求項１乃至５のいずれかの項に記載された組成物からなる水性版画絵具。
【発明の詳細な説明】
【技術分野】
【０００１】
本発明は、水性絵具組成物、特に版画に適した絵具組成物に関する。
【背景技術】
【０００２】
従来、水性絵具組成物には、絵具をパレットにのせたり、描画する際、保湿性を付与し、乾燥速度を遅らせるために、グリセリン、エチレングリコール、プロピレングリコール、ジプロピレングリコール、ソルビトール等の多価アルコールやグリコール類などの湿潤剤が含まれている（特許文献１）。
【０００３】
【特許文献１】特開２００１−１４６５７４
【０００４】
しかし、従来の前記湿潤剤では、保水性が十分でなく、これが含まれた水性絵具を版画に使用すると、未だ乾燥速度が速いため、ローラーで伸ばしている最中に乾燥してムラができたり、版に塗布後、直ぐに刷らないときれいに印刷できなかったりという不具合が生じる。
【０００５】
一方、ポリアクリル酸ソーダは、高分子分散剤（特許文献２  第１頁左下欄第１１〜１４行）、増粘剤（特許文献３  第２頁右上欄第３〜４行）、濡れ剤（特許文献４  第２頁第１欄第９〜１１行）、増粘防止剤（特許文献５  第２頁第２欄第３７〜４４行）として用いられているにすぎない。
【０００６】
【特許文献２】特開昭６３−１５０３５７
【０００７】
【特許文献３】特開昭５２−５２７１６
【０００８】
【特許文献４】特開２００２−６０７００
【発明の開示】
【発明が解決しようとする課題】
【０００９】
本発明の課題は、絵具の乾燥速度を一層遅くすることができ、伸びと印刷性が良好で、版画に適した水性絵具組成物を提供するところにある。
【課題を解決するための手段】
【００１０】
上記課題を検討した結果、重量平均分子量２００万〜６００万のポリアクリル酸ソーダ又はその誘導体を含有する水性絵具組成物であれば、絵具の乾燥速度を一層遅くすることができ、伸びと印刷性が良好で、版画に適した水性絵具組成物を提供できることを見出した。
【００１１】
本発明は、重量平均分子量２００万〜６００万のポリアクリル酸ソーダ又はその誘導体を含有する水性絵具組成物である。
なお、前記ポリアクリル酸ソーダ又はその誘導体としては、水溶性のポリアクリル酸ソーダ又はその誘導体を用いることができるが、非水溶性架橋型のポリアクリル酸ソーダ又はその誘導体も用いることができる。
また、前記ポリアクリル酸ソーダは水性絵具組成物全量に対して０．１〜３０重量％含有することが好ましい。
【発明の効果】
【００１２】
これにより、従来の保湿剤を含有する水性絵具組成物と比較して保水性を確保することができ、絵具の乾燥速度を一層遅くすることができ、伸びと印刷性が良好で、版画に適した水性絵具組成物を提供することができる。
【発明を実施するための最良の形態】
【００１３】
［保湿剤］
本発明は保湿剤として、絵具をローラーで伸ばしたり版に塗布する際、保湿性を付与し、乾燥速度を遅らせるために、重量平均分子量２００万〜６００万のポリアクリル酸ソーダ又はその誘導体を含有することが重要である。
ここで重量平均分子量２００万未満のポリアクリル酸ソーダ又はその誘導体の場合、
保湿効果が不十分であり、重量平均分子量６００万を超えるポリアクリル酸ソーダ又はその誘導体の場合、ゲル状となり、版画絵具として適さない。
【００１４】
本発明で使用する前記ポリアクリル酸ソーダ又はその誘導体は水溶性ポリアクリル酸ソーダ又はその誘導体が好ましいが、架橋型の水溶性ポリアクリル酸ソーダ又はその誘導体を用いることもできる。
【００１５】
本発明で用いるポリアクリル酸ソーダ又はその誘導体の含有量は、絵具組成物全量に対して０．１〜３０重量％、好ましくは０．５〜２０重量％である。前記ポリアクリル酸ソーダ又はその誘導体の含有量が、０．１重量％未満の場合は、保湿性が悪くなって、乾燥速度が速まり、ローラーで伸ばしたり、版に塗布する際、絵具の伸びが悪くなる。前記ポリアクリル酸ソーダ又はその誘導体の含有量が、３０重量％を超える場合は、粘度が上がりすぎ絵具の伸びが悪くなるためムラのある印刷となる。
【００１６】
なお、本発明は上記ポリアクリル酸ソーダ又はその誘導体を単独又は２種以上を併用して用いることができるが、通常絵具組成物として用いられている公知の保湿剤を併用することも可能である。例えば、アクリル酸・マレイン酸共重合体の塩、尿素又はその誘導体、グリセリン、プロピレングリコール、エチレングリコール等の多価アルコールが挙げられる。
【００１７】
［着色顔料］
本発明に使用される着顔料としては、例えば、カーボンブラック、アニリンブラック、鉄黒、酸化チタン、アルミナのシリカ、タルクなどの無機顔料、群青、紺青のほか、アゾ系顔料、ナフトール系顔料、フタロシアニン系顔料、スレン系顔料、キナクリドン系顔料、アンスラキノン系顔料、ジオキサン系顔料、ジオキサジン系顔料、インジゴ系顔料、チオインジゴ系顔料、ペリノン系顔料、ペリレン系顔料、インドレノン系顔料、アゾメチン系顔料などの有機顔料、レーキ顔料、アルミニウム粉、ブロンズ粉等などの金属粉顔料、蛍光顔料、パール顔料、光輝性顔料などを用いることができる。
【００１８】
本発明に使用される着色顔料の含有量は、絵具組成物全量に対して６０重量％以下、好ましくは１０〜４０重量％である。上記含有量が５０重量％を超える場合は、粘度が上がりすぎ絵具の伸びが悪くなるため、筆ムラのある塗面となり易い。上記含有量が１０重量％未満の場合は、着色力に欠け、版画絵具として適さない。
【００１９】
［水溶性樹脂］
本発明は、顔料を定着させ或は顔料を分散させるために水溶性樹脂を用いることができる。例えば、アラビアガム、デキストリン、カルボキシメチルセルロース、ヒドロキシエチルセルロース、スチレンアクリル共重合体、スチレンマレイン共重合体、ポリビニルピロリドン（ＰＶＰ）、グァーガム、キサンタンガム、ウエランガム、レオザンガムなどを挙げることができる。これらは、単独もしくは２種類以上組み合わせて用いることができる。
【００２０】
本発明に使用される水溶性樹脂の含有量は、絵具組成物全量に対して０．１〜５０重量％以下、好ましくは０．５〜３０％である。水溶性樹脂の含有量が５０重量を肥える場合は、着色力がなくなり塗膜に光沢がでやすい。また接着力が強まり、版と紙がくっつきやすい。水溶性樹脂の含有量が０．１重量％未満の場合は、印刷面への定着性が悪くなる。
【００２１】
［界面活性剤］
また本発明は、版の上で絵具がはじかないようにするために界面活性剤を用いることができる。界面活性剤としては、β−ナフタレンスルホン酸ソーダホルマリン縮合物等のアニオン系界面活性剤、ポリオキシエチレンアルキル（アリル）エーテルフォスフェート等のノニオン系界面活性剤が使用でき、上記の活性剤単独もしくは併用して用いることができる。界面活性剤は１種又は２種以上を併用して用いることができる。
【００２２】
本発明に使用される界面活性剤の含有量は、絵具組成物全量に対して０．０１〜１０重量％、好ましくは０．１〜３重量％である。界面活性剤の含有量が１０重量％を超える場合は印刷面に浸透しやすい。界面活性剤の含有量が０．０１重量％未満の場合は絵具がゴム版等の上ではじきやすく、版画絵具として好適ではない。
【００２３】
その他、水をはじめ、防腐剤、防黴剤、増粘剤などその他の添加剤を添加混合することができる。水は絵具組成物全量に対して１０〜５０重量％配合することが望ましい。
【実施例】
【００２４】
表１に示す組成にて、まず水溶性樹脂を水に溶解し、次に水溶液と、着色顔料、界面活性剤、保湿剤、水を秤量し、均一になるまでデゾルバーで攪拌し、これを３本ロールミールにより３回通過させ、分散させて、実施例及び比較例の各絵具組成物を得た。
【００２５】
【表１】
2005320369.tif 000002
【００２６】
なお、表中、
着色顔料・・商品名「セイカファーストエロー２０７０」（C.I.11680  大日精化（株）製）
着色顔料・・商品名「N067カープレックス」（含水無晶形二酸化ケイ素  シオノギ社製）
界面活性剤・・・・商品名「ラベリンＦＣ−Ｐ」（アニオン系界面活性剤，第一工業化学社製）
保湿剤
・商品名「アクアリックFH-H」（ポリアクリル酸ナトリウム  分子量５００万〜６００万  日本触媒社製）
・商品名「アクアリックFH-K」（ポリアクリル酸ナトリウム  分子量２００万〜３００万  日本触媒社製）
・商品名「アクアリックDL40」（ポリアクリル酸ナトリウム  分子量３５００  日本触媒社製）
防腐剤・・商品名「プロクセルXL-2」（アビシア社製）
【００２７】
次に、絵具の乾燥速度、伸び、印刷性についてそれぞれ評価した。
［乾燥速度］
前記表１に示すに示す各実施例及び比較例の版画絵具２ｇを縦１６cm、横１０cmの木版上に均一に平筆で塗布後、指で触って指に付かなくなるまでの時間を測定し、次の基準で評価した。
（評価基準）
○：２０分以上
△：１０〜２０分
×：１０分以下
［伸び］
次に、金属製トレー上に、表１に示す各実施例及び比較例の版画絵具１０ｇをのせ、版画用ローラーで伸ばし、その伸び具合を次の基準で評価した。
（評価基準）
○：絵具がローラーにのりやすく、よく伸びる
×：絵具がローラーにのりにくく、伸びが悪い
［印刷性］
次に、前記表１に示す各実施例及び比較例の版画絵具２ｇを縦１６cm、横１０cmの木版上に平筆で均一に塗布してから５分後、志摩奉書に印刷する。
評価
○：ムラなくきれいに印刷できる
△：多少ムラはあるが、正常に印刷できる
×：ムラがひどかったり、絵具が乾燥した部分で木版に紙がこびりつく
【００２８】
表１より、重量平均分子量が２００万〜６００万の各実施例の絵具組成物は、比較例の絵具と比べて、絵具の乾燥速度を一層遅くすることができ、伸びと印刷性が良好で、版画に適していることが認められた。
【産業上の利用可能性】
【００２９】
本発明の水性絵具組成物は、乾燥速度が遅く、伸びと印刷性が良好であるので、水彩絵具、固形絵具のほか、特に版画絵の具として好適に用いることができる。